【手続補正書】
【提出日】平成25年1月31日(2013.1.31)
【手続補正１】
【補正対象書類名】特許請求の範囲
【補正対象項目名】全文
【補正方法】変更
【補正の内容】
【特許請求の範囲】
【請求項１】
少なくとも熱可塑性ポリマーと、数平均分子量が６００〜２０００であってジカルボン酸とジオールからなる繰り返し単位を有するポリエステル系オリゴマーを含有するポリマーフィルムにおいて、
該ポリエステル系オリゴマーを形成する該ジカルボン酸が炭素数２〜２０の脂肪族ジカルボン酸及び炭素数８〜２０の芳香族ジカルボン酸から選ばれた少なくとも１種以上のジカルボン酸であり、かつ該ジオールが炭素数２〜１２の脂肪族ジオール、炭素数４〜２０のアルキルエーテルジオール、及び炭素数６〜２０の芳香族環含有ジオールから選ばれた少なくとも１種類以上のジオールであり、
該熱可塑性ポリマーに対して該ポリエステル系オリゴマーを３０質量％以上８０質量％以下含有し、
下記式（Ｉ）及び下記式（ＩＩ）で定義されるＲｅ及びＲｔｈが、波長５９０ｎｍにおいて、下記式（ＩＩＩ）及び下記式（ＩＶ）を満たすことを特徴とするポリマーフィルム。
式（Ｉ）  Ｒｅ＝（ｎｘ−ｎｙ）×ｄ
式（ＩＩ）  Ｒｔｈ＝｛（ｎｘ＋ｎｙ）／２−ｎｚ｝×ｄ  
式（ＩＩＩ）  ０≦Ｒｅ≦１０
式（ＩＶ）  −１５≦Ｒｔｈ≦５  
［式中、ｎｘはフィルム面内の遅相軸方向の屈折率であり、ｎｙはフィルム面内の進相軸方向の屈折率であり、ｎｚはフィルムの厚み方向の屈折率であり、ｄはフィルムの厚さ（ｎｍ）である。］
【請求項２】
前記脂肪族ジカルボン酸が、コハク酸、アジピン酸、又はセバシン酸である請求項１に記載のポリマーフィルム。
【請求項３】
芳香族ジカルボン酸がフタル酸、テレフタル酸、１，５−ナフタレンジカルボン酸、１，４−ナフタレンジカルボン酸、１，８−ナフタレンジカルボン酸、２，８−ナフタレンジカルボン酸、又は２，６−ナフタレンジカルボン酸である請求項１又は２に記載のポリマーフィルム。
【請求項４】
前記脂肪族ジオールが、エタンジオール、３−オキサペンタンー１，５−ジオール、１，２−プロパンジオール、１，３−プロパンジオール、１，２−ブタンジオール、１，３−ブタンジオール、２−メチル−１，３−プロパンジオール、１，４−ブタンジオール、１，５−ペンタンジオール、２，２−ジメチル−１，３−プロパンジオール、１，４−ヘキサンジオール、１，５−ヘキサンジオール、１，６−ヘキサンジオール、２−メチル−１，８−オクタンジオール、１，４−シクロヘキサンジオール、又は１，４−シクロヘキサンジメタノールである請求項１〜３のいずれか１項に記載のポリマーフィルム。
【請求項５】
芳香族環含有ジオールがビスフェノールＡ、１，４−ジヒドロキシベンゼン、又はベンゼン−１，４−ジメタノール、である請求項１〜４のいずれか１項に記載のポリマーフィルム。
【請求項６】
前記ポリエステル系オリゴマーにおいて少なくとも一方の末端が、炭素数１〜２２の脂肪族基、炭素数６〜２０の芳香族環含有基、炭素数１〜２２の脂肪族カルボニル基、及び炭素数６〜２０の芳香族カルボニル基から選ばれた少なくとも一種であることを特徴とする請求項１〜５のいずれか１項に記載のポリマーフィルム。
【請求項７】
ポリエステル系オリゴマーにおいて少なくとも一方の末端が炭素数２〜３の脂肪族モノカルボン酸基である請求項６に記載のポリマーフィルム。
【請求項８】
Ｒｔｈが−１０〜０ｎｍの範囲にある請求項１〜７のいずれか１項に記載のポリマーフィルム。
【請求項９】
４５０ｎｍ〜６５０ｎｍの領域において、Ｒｔｈが０以下である請求項１〜８のいずれか１項に記載のポリマーフィルム。
【請求項１０】
該ポリマーフィルムの膜厚が２０〜２００μｍであることを特徴とする請求項１〜９のいずれか１項に記載のポリマーフィルム。
【請求項１１】
前記熱可塑性ポリマーがセルロースアシレートである請求項１〜１０のいずれか１項に記載のポリマーフィルム。
【請求項１２】
前記セルロースアシレートのアシル置換度が２．８０〜２．９４である請求項１１に記載のポリマーフィルム。
【請求項１３】
前記セルロースアシレートがアセチル基のみで置換されている請求項１２に記載のポリマーフィルム。
【請求項１４】
寸度安定性が０．１５％以下である請求項１〜１３のいずれか一項に記載のポリマーフィルム。
［寸法安定性は、６０℃、９０％ＲＨの条件下に２４時間静置した場合（高湿）の寸度変化率、及び９０℃、５％ＲＨの条件下に２４時間静置した場合（高温）の寸度変化率である。］
【請求項１５】
請求項１〜１４のいずれか１項に記載のポリマーフィルムを少なくとも１枚は有する偏光板。
【請求項１６】
請求項１〜１４のいずれか１項に記載のポリマーフィルム及び請求項１５に記載の偏光板のうちの少なくとも１枚を有する液晶表示装置。
【請求項１７】
請求項１〜１４のいずれか１項に記載のポリマーフィルムが液晶セルと偏光子の間に設置されている請求項１６に記載の液晶表示装置。
【請求項１８】
液晶セルがＩＰＳモードである請求項１６又は１７に記載の液晶表示装置。
【手続補正２】
【補正対象書類名】明細書
【補正対象項目名】０００９
【補正方法】変更
【補正の内容】
【０００９】
本発明者らは上記課題を解決すべく鋭意検討した結果、ポリマーフィルムにおいて、特定のポリエステル系オリゴマーを可塑剤としてポリマーフィルムに対して特定量含有させることにより、上記課題を解決できることを見出した。更に、製膜時の乾燥工程の改善効果も見られることを見出した。即ち、該特定量の可塑剤を含有させることにより、フィルム製膜時の乾燥性が向上し、７０℃以下の低温でも十分に乾燥が進み、製膜時の乾燥負荷を低減できることを見出した。
即ち、本発明は下記の手段により達成することができる。
［１］
少なくとも熱可塑性ポリマーと、数平均分子量が６００〜２０００であってジカルボン酸とジオールからなる繰り返し単位を有するポリエステル系オリゴマーを含有するポリマーフィルムにおいて、
該ポリエステル系オリゴマーを形成する該ジカルボン酸が炭素数２〜２０の脂肪族ジカルボン酸及び炭素数８〜２０の芳香族ジカルボン酸から選ばれた少なくとも１種以上のジカルボン酸であり、かつ該ジオールが炭素数２〜１２の脂肪族ジオール、炭素数４〜２０のアルキルエーテルジオール、及び炭素数６〜２０の芳香族環含有ジオールから選ばれた少なくとも１種類以上のジオールであり、
該熱可塑性ポリマーに対して該ポリエステル系オリゴマーを３０質量％以上８０質量％以下含有し、
下記式（Ｉ）及び下記式（ＩＩ）で定義されるＲｅ及びＲｔｈが、波長５９０ｎｍにおいて、下記式（ＩＩＩ）及び下記式（ＩＶ）を満たすことを特徴とするポリマーフィルム。
式（Ｉ）  Ｒｅ＝（ｎｘ−ｎｙ）×ｄ
式（ＩＩ）  Ｒｔｈ＝｛（ｎｘ＋ｎｙ）／２−ｎｚ｝×ｄ  
式（ＩＩＩ）  ０≦Ｒｅ≦１０
式（ＩＶ）  −１５≦Ｒｔｈ≦５  
［式中、ｎｘはフィルム面内の遅相軸方向の屈折率であり、ｎｙはフィルム面内の進相軸方向の屈折率であり、ｎｚはフィルムの厚み方向の屈折率であり、ｄはフィルムの厚さ（ｎｍ）である。］
［２］
前記脂肪族ジカルボン酸が、コハク酸、アジピン酸、又はセバシン酸である［１］に記載のポリマーフィルム。
［３］
芳香族ジカルボン酸がフタル酸、テレフタル酸、１，５−ナフタレンジカルボン酸、１，４−ナフタレンジカルボン酸、１，８−ナフタレンジカルボン酸、２，８−ナフタレンジカルボン酸、又は２，６−ナフタレンジカルボン酸である［１］又は［２］に記載のポリマーフィルム。
［４］
前記脂肪族ジオールが、エタンジオール、３−オキサペンタンー１，５−ジオール、１，２−プロパンジオール、１，３−プロパンジオール、１，２−ブタンジオール、１，３−ブタンジオール、２−メチル−１，３−プロパンジオール、１，４−ブタンジオール、１，５−ペンタンジオール、２，２−ジメチル−１，３−プロパンジオール、１，４−ヘキサンジオール、１，５−ヘキサンジオール、１，６−ヘキサンジオール、２−メチル−１，８−オクタンジオール、１，４−シクロヘキサンジオール、又は１，４−シクロヘキサンジメタノールである［１］〜［３］のいずれか１項に記載のポリマーフィルム。
［５］
芳香族環含有ジオールがビスフェノールＡ、１，４−ジヒドロキシベンゼン、又はベンゼン−１，４−ジメタノール、である［１］〜［４］のいずれか１項に記載のポリマーフィルム。
［６］
前記ポリエステル系オリゴマーにおいて少なくとも一方の末端が、炭素数１〜２２の脂肪族基、炭素数６〜２０の芳香族環含有基、炭素数１〜２２の脂肪族カルボニル基、及び炭素数６〜２０の芳香族カルボニル基から選ばれた少なくとも一種であることを特徴とする［１］〜［５］のいずれか１項に記載のポリマーフィルム。
［７］
ポリエステル系オリゴマーにおいて少なくとも一方の末端が炭素数２〜３の脂肪族モノカルボン酸基である［６］に記載のポリマーフィルム。
［８］
Ｒｔｈが−１０〜０ｎｍの範囲にある［１］〜［７］のいずれか１項に記載のポリマーフィルム。
［９］
４５０ｎｍ〜６５０ｎｍの領域において、Ｒｔｈが０以下である［１］〜［８］のいずれか１項に記載のポリマーフィルム。
［１０］
該ポリマーフィルムの膜厚が２０〜２００μｍであることを特徴とする［１］〜［９］のいずれか１項に記載のポリマーフィルム。
［１１］
前記熱可塑性ポリマーがセルロースアシレートである［１］〜［１０］のいずれか１項に記載のポリマーフィルム。
［１２］
前記セルロースアシレートのアシル置換度が２．８０〜２．９４である［１１］に記載のポリマーフィルム。
［１３］
前記セルロースアシレートがアセチル基のみで置換されている［１２］に記載のポリマーフィルム。
［１４］
寸度安定性が０．１５％以下である［１］〜［１３］のいずれか一項に記載のポリマーフィルム。
［寸法安定性は、６０℃、９０％ＲＨの条件下に２４時間静置した場合（高湿）の寸度変化率、及び９０℃、５％ＲＨの条件下に２４時間静置した場合（高温）の寸度変化率である。］
［１５］
［１］〜［１４］のいずれか１項に記載のポリマーフィルムを少なくとも１枚は有する偏光板。
［１６］
［１］〜［１４］のいずれか１項に記載のポリマーフィルム及び［１５］に記載の偏光板のうちの少なくとも１枚を有する液晶表示装置。
［１７］
［１］〜［１４］のいずれか１項に記載のポリマーフィルムが液晶セルと偏光子の間に設置されている［１６］に記載の液晶表示装置。
［１８］
液晶セルがＩＰＳモードである［１６］又は［１７］に記載の液晶表示装置。
なお、本発明は、上記［１］〜［１８］に関するものであるが、参考のためその他の事項（例えば、下記（１）〜（９）など）についても記載した。